(57)【要約】      （修正有）【課題】固定に使用されるステープル等の釘穴からの漏水を防水することができる防水シートを提供する。【解決手段】少なくとも合成樹脂膜またはアスファルト防水材１、止水シート２を順次積層した防水シートで、止水シート２が単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着している。【選択図】図１
2011069053.tif 000002
【特許請求の範囲】
【請求項１】
少なくとも合成樹脂膜、止水シートを順次積層した防水シートで、止水シートが単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着していることを特徴とする防水シート。      
【請求項２】
少なくともアスファルト系防水材、止水シートを順次積層した防水シートで、止水シートが単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着していることを特徴とする防水シート。
【請求項３】
止水シートに使用する繊維シートの主成分が、ポリプロピレンであることを特徴とした請求項１および請求項２記載の防水シート。
【請求項４】
アスファルト系防水材が、繊維からなるシートにアスファルトを浸透させ、単位面積質量が４５０ｇ／ｍ２以下であることを特徴とする請求項２および請求項３記載の防水シート。
【発明の詳細な説明】
【技術分野】
【０００１】
本発明は、主に建築物の壁や屋根の下地用に使用される防水シートであり、防水シートを建築物に固定もしくは壁材や屋根材などの仕上げ材を施工する際に使用されるステープル及び釘周辺部からの雨水等の浸入を防ぐための防水シートに関するものである。
【背景技術】
【０００２】
従来、建築物の防水材としてラグ質原紙にアスファルトを含浸させたアスファルトフェルトやアスファルトフェルトにアスファルトをさらに被覆させたアスファルトルーフィングが使用されている。これらは、アスファルトによる優れた防水効果を発揮するが、重量があり、一般的なアスファルトルーフィングで、単位面積あたり１ｋｇ／ｍ２以上となり高所であると作業性が悪いことがあった。
また、特許文献１に記載されている防水性及び透湿性を有するポリエチレンフィルム上面に、防滑層を上面に有する不織布が接着され、該ポリエチレンフィルムの下面に、膨潤層を有する不織布が接着され、該膨潤層はポリエチレンフィルムと下面の不織布との間に位置しており、該膨潤層は高吸水性ポリマーより形成され、透湿防水ポリエチレンフィルムは厚さ４０〜１００μｍよりなる防水シートが開示されている。詳細としては、下面の不織布のポリエチレン側に、高吸水性ポリマーとバインダーを印刷にて付与すると記載されている。また、通気性を損なわないように格子状等に付与できるとも記載されている。しかしながら、この発明で開示された不織布表面に高吸水性ポリマーとバインダーを印刷にて付与する方法では、ポリエチレンフィルム側の不織布表面のみ高吸水性ポリマーが設けられるため、高吸水性ポリマーの付与量に限界があり、また、多量に付与すると、下面の不織布の通気性が損なわれ、防水シート自身の特徴である、透湿性が低下する欠点があった。また、格子状等に部分的に塗布することにより通気性を確保できるが、高吸水性ポリマーが付与されていない部分に関しては、止水性に難があり、止水性能が安定しない欠点があった。
【特許文献１】特許第３５４５７３２号
【発明の開示】
【発明が解決しようとする課題】
【０００３】
本発明は、ステープル及び釘周辺からの止水性能を向上させ、また、透湿性を有している合成樹脂膜を使用した場合でも、十分な通気性を有する止水シートを使用しているため、透湿性能を低下させないことを課題とする。
【課題を解決するための手段】
【０００４】
少なくとも合成樹脂膜、止水シートを順次積層した防水シートで、止水シートが単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着していることを特徴とする防水シートである。
【０００５】
少なくともアスファルト系防水材、止水シートを順次積層した防水シートで、止水シートが単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着していることを特徴とする防水シートである。
【０００６】
止水シートに使用する繊維シートの主成分が、ポリプロピレンであることを特徴とした請求項１記載の防水シートである。
【０００７】
アスファルト系防水材が、繊維からなるシートにアスファルトを浸透させ単位面積質量が４５０ｇ／ｍ２以下であることを特徴とする請求項２および請求項３記載の防水シートである。
【発明の効果】
【０００８】
本発明の防水シートは、単位面積質量１２〜４０ｇ／ｍ２の繊維シートに、ウレタン樹脂１０重量部に対し高吸水性樹脂５０〜７０重量部を含む溶液を含浸、乾燥させ６ｇ／ｍ２以上の高吸水性樹脂が繊維シートの繊維間の空隙に均質に固着した止水シートを使用しているので、ステープルや釘周辺から浸入する水を高吸水性樹脂が吸水しゲル化することにより、水の浸入を防ぐことができる。また、繊維シートに高吸水性樹脂を含浸、乾燥させているため、高吸水性樹脂が繊維間に均質に固着されているので止水性能が安定する。また、止水シートに使用する繊維シートにポリプロピレンを主成分としたものを使用した場合、他のポリエステルなどの繊維と比較し、比重が軽いため、同じ単位面積質量でも、ポリプロピレンを主成分とした繊維シートは体積が大きい。よって、厚み方向にも、高吸水性樹脂が固着されており、より止水性能が向上する。また、止水シートの表面には、合成樹脂膜もしくはアスファルト系防水材が設けられているため、雨水などの水は、直接、止水シートに接触することがなく、ステープルや釘周辺から浸入する水にのみ、止水効果が現れる。また、止水シートは室内側に設置されるので、高吸水性樹脂が吸湿、乾燥することで、調湿効果も有する。
【発明を実施するための最良の形態】
【０００９】
本発明の防水シートの一例の断面図を図１に示す。図１は、合成樹脂膜またはアスファルト防水材、止水シートを順次積層しているが、例えば、合成樹脂膜上面ならびに止水シート下面に、シート材料もしくは塗料などを、単体もしくは複数使用し、積層することができる。
【００１０】
合成樹脂膜としては、合成樹脂フィルム、合成樹脂からなる繊維シートおよび合成樹脂押し出しラミネートで止水シート上に合成樹脂膜を形成したものを使用することができる。止水シートと合成樹脂膜の積層方法は、合成樹脂フィルム、合成樹脂からなる繊維シートを使用する場合、ドライラミネート法、ウェットラミネート法、熱ラミネート法およびホットメルトラミネート法などの接着法で積層する。接着剤の種類は特に限定しない。合成樹脂膜の材質は、特に限定せず、ポリエチレン、ポリプロピレン、エチレン−酢酸ビニル共重合体およびポリ塩化ビニルなどの合成樹脂が使用される。特に透湿性能を要求される場合は、ポリエチレンやポリプロピレンの微多孔質フィルムやメルトブロー方式で製造された不織布を使用する。その際、繊維シートならびに止水シートとの積層方法については、通気性を確保できる接着であれば特に限定せず、例えば、ドライラミネート法、熱ラミネート法およびホットメルトラミネート法などが可能である。接着剤の種類は特に限定しない。合成樹脂膜の厚みは、３０〜１００μｍの範囲が好ましい。
【００１１】
アスファルト系防水材としては、繊維シートにアスファルトを浸透したものが使用できる。単位面積質量は４５０ｇ／ｍ２以下であることが作業面から好ましい。ラグ質原紙にアスファルトを浸透させたアスファルトフェルトやラス用フェルトが好ましい。  
【００１２】
止水シートは、単位面積質量１２〜４０ｇ／ｍ２の繊維シートに、ウレタン樹脂１０重量部に対し高吸水性樹脂５０〜７０重量部を含む溶液を含浸、乾燥させ、６ｇ／ｍ２以上の高吸水性樹脂が繊維シートの繊維間の空隙に均質に固着し得られる。止水シートに用いられる繊維シートとしては機械的強度があるスパンボンド方式で製造された不織布が好ましい。また、合成繊維の中でも比重の低い、ポリプロピレンからなる繊維シートを使用することにより、他の繊維シートと比べ同じ単位面積質量で体積を大きくすることができる。体積が大きいと、厚み方向についても、高吸水性樹脂が分布し、止水性能が向上する。また、ポリプロピレンの繊維を使用する理由として、ポリプロピレン繊維は吸湿性が無いことが挙げられる。本発明の止水機能は、ステープルや釘穴周辺からの水の浸入時に、高吸水性樹脂が吸水、ゲル化することにより水の浸入を防ぐことにより機能されるが、繊維自身が吸湿するものであると、水が繊維内部を伝わり、止水のために高吸水性樹脂がゲル化を発生させた部分周辺の高吸水性樹脂が連続的にゲル化を起こし、最終的に漏水になる恐れがある。さらにポリプロピレン繊維は疎水性し、例えば、止水シート側に水が接触しても、その疎水性のため、３／１０の勾配があると水が流れ落ち、高吸水性樹脂の不要なゲル化を防止することが可能であることも特徴である。
繊維シートの単位面積質量は、１２〜４０ｇ／ｍ２の範囲で使用され、３０ｇ／ｍ２のものを使用することが好ましい。目付が１２ｇ／ｍ２未満であると、不織布の場合、ムラが大きくなり、高吸水性樹脂の分布にムラができ、また、５０ｇ／ｍ２より大きいと、高吸水性樹脂の固着量が多くなり、経済的な問題が発生する。
【００１３】
ウレタン樹脂１０重量部に対し、高吸水性樹脂５０〜７０重量部を含む溶液を繊維シートに含浸させ、乾燥させることにより、繊維シートの繊維間に均質に高吸水性樹脂を固着させる。つまり、ウレタン樹脂は、バインダーの役目をする。ウレタン樹脂と高吸水性樹脂の配合量であるが、ウレタン樹脂１０重量部に対し、高吸水性樹脂５０〜７０重量部とする。ウレタン樹脂の割合が多くなると、高吸水性樹脂がウレタン樹脂に被覆され、ゲル化の速度が遅くなり十分な止水機能が発揮できず、水が浸入するおそれがある。また、ウレタン樹脂の割合が少ない場合、十分、高吸水性樹脂が繊維シートに十分固着されず、高吸水性樹脂が脱落する恐れがあり、十分に止水機能が発揮できない。高吸水性樹脂の固着量は、６ｇ／ｍ２以上とすることで、十分な止水機能を発揮することができる。高吸水性樹脂の固着量の上限は特に限定しないが、経済的に３０ｇ／ｍ２以下であることが好ましい。高吸水性樹脂の固着量は、ウレタン樹脂と高吸水性樹脂を含む溶液の濃度で調整することが可能である。
【００１４】
ウレタン樹脂は、特に限定しないが、溶剤を揮発させることにより被膜を形成するラッカータイプを使用することが好ましい。高吸水性樹脂は、特に限定しないが、例えば、ポリアクリル酸ナトリウム、アクリル酸−ビニルアルコール共重合体、ポリアクリル酸ナトリウム架橋体、でんぷん−アクリル酸クラフト共重合体などが使用できる。平均粒径については、１０〜１０００μｍ程度のものが使用できるが、好ましくは、１２〜１００μｍ程度である。  
【００１５】
合成樹脂膜またはアスファルト防水材と止水シートの積層方法は、合成樹脂膜が合成樹脂フィルム、合成樹脂からなる繊維シートおよびアスファルト防水材の場合、ドライラミネート法、熱ラミネート法およびホットメルトラミネート法などの接着法で積層する。接着剤の種類は特に限定しない。
【００１６】
本発明は、合成樹脂膜またはアスファルト防水材、止水シートを順次積層しているが、例えば、合成樹脂膜またはアスファルト防水材の上面ならびに止水シート下面に、シート材料もしくは塗料などを、単体もしくは複数使用し、積層することができる。一例であるが、図２に、繊維シート、合成樹脂膜またはアスファルト防水材、止水シートを順次積層した断面図を、図３に滑り止め層、繊維シート、合成樹脂膜またはアスファルト防水材、止水シート層、繊維シート、滑り止め層を順次積層した断面図を、図４に、アルミ箔、合成樹脂膜またはアスファルト防水材、止水シート層、繊維シート層、滑り止め層を順次積層した断面図を示す。アルミ箔に関しては、合成樹脂膜に透湿性能を有している際は有孔処理を施す。また、アルミ箔を設けることにより屋外からの輻射熱を反射させる機能を併せ持つ。アルミ箔表面に酸化防止の処理を施すことにより、輻射熱反射機能を長期間実施することもできる。また、アルミ箔以外に、アルミを蒸着したフィルムも使用することができる。また、止水シート上面に、ポリプロピレン繊維からなる不織布を積層した場合、ポリプロピレンは耐アルカリ性を有するので、モルタル仕上げ時に防水シートの劣化が無い。その表面に、耐アルカリ性の薬剤等を塗布することにより、より耐アルカリ性が向上する。
【実施例】
【００１７】
実施例１として、酢酸エチルやトルエン等の溶剤を含むウレタン樹脂溶液（溶剤：ウレタン樹脂＝６４：６）７０部とアクリル酸重合体の部分ナトリウム塩架橋物からなる高吸水性樹脂（品番  サンフレッシュ  ＳＴ−２５０ＭＰＳ  三洋化成工業（株）製）３０部を均一になるまで、撹拌、その溶液中に、３０ｇ／ｍ２のポリプロピレン製スパンボンド不織布を含浸、乾燥させ、２４ｇ／ｍ２の高吸水性樹脂が固着した止水シートを作製した。止水シート表面に、押し出しラミネートで５０μｍのポリエチレンの合成樹脂膜を形成し、その表面に４０ｇ／ｍ２のポリプロピレン製スパンボンド不織布を貼合し、防水シートを作製した。
【００１８】
実施例２として、酢酸エチルやトルエン等の溶剤を含むウレタン樹脂溶液（溶剤：ウレタン樹脂＝６４：６）７０部とアクリル酸重合体の部分ナトリウム塩架橋物からなる高吸水性樹脂（品番  サンフレッシュ  ＳＴ−２５０ＭＰＳ  三洋化成工業（株）製）３０部を均一になるまで、撹拌、その溶液中に、３０ｇ／ｍ２のポリプロピレン製スパンボンド不織布を含浸、乾燥させ、２４ｇ／ｍ２の高吸水性樹脂が固着した止水シートを作製した。ＪＩＳ  Ａ  ６００５で規定されるアスファルトフェルト４３０（単位面積質量４４０ｇ／ｍ２）の表面にアクリル系エマルジョンタイプの粘着剤を塗布、乾燥させ、止水シートを貼着し、防水シートを作製した。      
【００１９】
実施例３として、酢酸エチルやトルエン等の溶剤を含むウレタン樹脂溶液（溶剤：ウレタン樹脂＝７６：４）８０部とアクリル酸重合体の部分ナトリウム塩架橋物からなる高吸水性樹脂（品番  サンフレッシュ  ＳＴ−２５０ＭＰＳ  三洋化成工業（株）製）２０部を均一になるまで、撹拌、その溶液中に、２０ｇ／ｍ２のポリプロピレン製スパンボンド不織布を含浸、乾燥させ、８ｇ／ｍ２の高吸水性樹脂が固着した止水シートを作製した。ドライラミネート法で止水シート上面にポリエチレン製の微多孔質フィルム４０μｍと３０ｇ／ｍ２のポリエステル製不織布を積層し、止水シート下面に、３０ｇ／ｍ２のポリエステル製不織布を積層し、防水シートを作製した。
【００２０】
実施例４として、酢酸エチルやトルエン等の溶剤を含むウレタン樹脂溶液（溶剤：ウレタン樹脂＝７６：４）８０部とアクリル酸重合体の部分ナトリウム塩架橋物からなる高吸水性樹脂（品番  サンフレッシュ  ＳＴ−２５０ＭＰＳ  三洋化成工業（株）製）２０部を均一になるまで、撹拌、その溶液中に、２０ｇ／ｍ２のポリプロピレン製スパンボンド不織布を含浸、乾燥させ、８ｇ／ｍ２の高吸水性樹脂が固着した止水シートを作製した。アスファルトフェルト４３０の表面にアクリル系エマルジョンタイプの粘着剤と塗布、乾燥させ、止水シートを貼着し、防水シートを作製した。
【００２１】
比較例１として、酢酸エチルやトルエン等の溶剤を含むウレタン樹脂溶液（溶剤：ウレタン樹脂＝８２：３）８５部とアクリル酸重合体の部分ナトリウム塩架橋物からなる高吸水性樹脂（品番  サンフレッシュ  ＳＴ−２５０ＭＰＳ  三洋化成工業（株）製）１５部を均一になるまで、撹拌、その溶液中に、３０ｇ／ｍ２のポリプロピレン製スパンボンド不織布を含浸、乾燥させ、５ｇ／ｍ２の高吸水性樹脂が固着した止水シートを作製した。止水シート表面に、押し出しラミネートで５０μｍのポリエチレンの合成樹脂膜を形成し、その表面にポリプロピレン製スパンボンド不織布を貼合し、防水シートを作製した。
【００２２】
比較例２として、３０ｇ／ｍ２のポリプロピレン製スパンボンド不織布の表面に、押し出しラミネートで５０μｍのポリエチレンの合成樹脂膜を形成し、その表面に４０ｇ／ｍ２のポリプロピレン製スパンボンド不織布を貼合し、防水シートを作製した。
【００２３】
比較例３として、 ＪＩＳ  Ａ  ６００５で規定されるアスファルトフェルト４３０（単位面積質量４４０ｇ／ｍ２）とした。
【００２４】
止水性の評価として、ＪＩＳ  Ｌ  １０９２に規定されているブンデスマン降雨試験機を用いて行った。試験体は、７０ｍｍ角の合板上に、７０ｍｍに切断した試験体を載せ、中央にステープル（厚さ０．７ｍｍ、幅１２ｍｍ、長さ８ｍｍ）を打ち込み、試験体と合板の間に水が入り込まないよう、周辺部をアクリル粘着剤のついた防水テープを貼ったものを使用し、試験体数は１０個用意した。防水シートは、止水シートを積層しているものについては、合板側に止水シートが位置するよう作製した。試験条件は、２００±１０ｍｌ／２．５分の雨量に２０分間暴露した。結果は、全試験体１０個中、２個以上、漏水が認められる場合を不合格とした。結果を、表１に示した。
【００２５】
【表１】
2011069053.tif 000003
【００２６】
表１より、本発明の防水シートは止水性に優れており、本発明の有効性が確認できた。
【図面の簡単な説明】
【００２７】
【図１】本発明の１実施例を示す断面図である。
【図２】繊維シート、合成樹脂膜またはアスファルト防水材、止水シートを順次積層した断面図である。
【図３】滑り止め層、繊維シート、合成樹脂膜またはアスファルト防水材、止水シート層、繊維シート、滑り止め層を順次積層した断面図である。
【図４】アルミ箔、合成樹脂膜またはアスファルト防水材、止水シート層、繊維シート層、滑り止め層を順次積層した断面図である。
【符号の説明】
【００２８】
１    合成樹脂膜またはアスファルト防水材
２    止水シート
３    繊維シート
４    滑り止め層
５    アルミ箔
【図１】
2011069053.tif 000004
【図２】
2011069053.tif 000005
【図３】
2011069053.tif 000006
【図４】
2011069053.tif 000007